실시 예 1 과 동일 하 게 합성 한 정미 로서 디 - tert - 부틸 -{[( 1 R , 2 R ) - 2 -( 4 - 시아노 페닐 ) - 1 , 3 - 티 아졸 - 2 - 일 ] - 1 -( 2 , 4 - 디 플 루 오로 페닐 ) - 1 -( 1 H - 1 , 2 , 4 - 트리아졸 - 1 - 일 메틸 ) 프로필 }- 옥시 ] 메틸 포스 페이트 가 96 g ( 0 . 14 몰 ) 포함 되 는 조체 에 메탄올 195 ㎖ 를 첨가 하 여 용해 시키 고 , 욕 온 - 20 ℃ 에서 냉각 하 였 다 . 농 염산 334 ㎖ 를 14 분 에 걸쳐 적하 하 고 , 0 ℃ 에서 5 시간 동안 반응 시키 고 , K 2 HPO 4 253 g , Na 2 HPO 4 206 g 을 용해 한 수용액 1909 ㎖ 와 아세트산에틸 660 ㎖ 의 혼합액 에 첨가 하 였 다 . 상 층 을 분액 하 고 , 5 ％ 화학 식염수 1 . 2 ℓ 로 세정 한 후 , 10 ％ K 3 PO 4 물 ( 1145 ㎖) 로 2 회 로 나누 어 추출 하 였 다 . 3 ℓ 플라스크 에 K 3 PO 4 추출 층 을 옮기 고 , 아세트산 부틸 555 ㎖ 를 첨가 하 고 , 교반 하 에 5 N HCl 수용액 227 ㎖ 를 적하 하 였 다 . 이 때 수층 의 pH 는 2 . 2 가 되 었 다 . 계속 해서 , 유기 층 을 5 ％ 화학 식염수 555 ㎖ 로 세정 하 였 다 . 리신 35 . 4 g 을 녹인 수용액 100 ㎖, 에탄올 55 ㎖, 헵탄 278 ㎖ 를 첨가 하 고 , 하층 을 분 취하 여 얻 은 수층 에 에탄올 95 ㎖ 를 첨가 하 여 ( A 액 ) 313 g 을 얻 었 다 .